(57)【要約】      （修正有）【課題】タッチペンによる書き味に優れるとともに、白茶けの発生が抑制された書き味向上シートを提供する。【解決手段】基材１１と、基材１１の一方の面側に設けられた書き味向上層１２と、書き味向上層１２における基材１１とは反対側に設けられた光学調整層１３とを備えた書き味向上シート１であって、光学調整層１３の屈折率が、書き味向上層１２の屈折率未満であり、書き味向上シート１における光学調整層１３側の表面に対し、ペン先直径０．５ｍｍのハードフェルト芯のタッチペンのペン先を荷重３．９２Ｎの加圧条件で垂直方向に接触させ、光学調整層１３の表面と平行な任意の一方向に速度１００ｍｍ／分で移動させたときのペン先抵抗力（ｍＮ）の初動値（Ａ）及び摺動値（Ｂ）が、下記式（ａ）及び式（ｂ）の関係を満たす書き味向上シート。０＜初動値（Ａ）−摺動値（Ｂ）…（ａ）３５０≦初動値（Ａ）…（ｂ）【選択図】図１
2020049917.tif 000002
【特許請求の範囲】
【請求項１】
基材と、前記基材の一方の面側に設けられた書き味向上層と、前記書き味向上層における前記基材とは反対側に設けられた光学調整層とを備えた書き味向上シートであって、
前記光学調整層の屈折率が、前記書き味向上層の屈折率未満であり、
前記書き味向上シートにおける前記光学調整層側の表面に対し、ペン先直径０．５ｍｍのハードフェルト芯のタッチペンのペン先を荷重３．９２Ｎの加圧条件で垂直方向に接触させ、前記光学調整層の表面と平行な任意の一方向に速度１００ｍｍ／分で移動させたときのペン先抵抗力（ｍＮ）の初動値（Ａ）及び摺動値（Ｂ）が、下記式（ａ）及び式（ｂ）の関係を満たす
０＜初動値（Ａ）−摺動値（Ｂ）  …（ａ）
３５０≦初動値（Ａ）            …（ｂ）
ことを特徴とする書き味向上シート。
【請求項２】
前記光学調整層の屈折率が、１．２以上、１．５以下であることを特徴とする請求項１に記載の書き味向上シート。
【請求項３】
前記書き味向上シートのトータルヘイズが、５％以上、４０％以下であることを特徴とする請求項１または２に記載の書き味向上シート。
【請求項４】
前記光学調整層が、硬化性成分と、微粒子とを含有するコーティング組成物を硬化させてなる層であることを特徴とする請求項１〜３のいずれか一項に記載の書き味向上シート。
【請求項５】
前記書き味向上層が、硬化性成分と、微粒子とを含有するコーティング組成物を硬化させてなる層であることを特徴とする請求項１〜４のいずれか一項に記載の書き味向上シート。
【発明の詳細な説明】
【技術分野】
【０００１】
本発明は、タッチパネル等におけるタッチペンでの書き味を向上させることのできる書き味向上シートに関するものである。
【背景技術】
【０００２】
近年、各種電子機器において、表示装置と入力手段とを兼ねた位置検出機能付き画像表示装置（タッチパネル）が多く利用されている。このようなタッチパネルにおいては、指により入力を行うもの以外にも、タッチペンにより入力を行うものがあり、タッチペンによれば、指よりも細かく精度の高い入力作業が可能である。しかしながら、通常、タッチパネルの表示モジュールは硬質である。そのため、タッチペンによる書き味は、ボールペンや万年筆等のペンで紙に書くときの書き味と異なり、良好とはいい難い。
【０００３】
タッチパネルにおけるタッチペンによる書き味の問題を解決するために、タッチパネルの最表面に、書き味を向上させるフィルム（以下、「書き味向上フィルム」または「書き味向上シート」と称する場合がある。）を貼付することが検討されている。そのような書き味向上フィルムとして、例えば、特許文献１は、透明基材フィルムと、この透明基材フィルムの少なくとも一方の面で網目構造を形成する線状凸部とを含み、網目構造が規則的に配列された複数の区画を有し、かつ線状凸部が触感フィルム表面全体に対して５〜８０％の面積を占める触感フィルム、を開示する。
【先行技術文献】
【特許文献】
【０００４】
【特許文献１】特開２０１５−０５４４１７号公報
【発明の概要】
【発明が解決しようとする課題】
【０００５】
しかしながら、特許文献１に開示された発明では、ペン先に引っ掛かり感や滑り感が発生したり、筆記の際の音や振動が、ペンで紙に筆記した場合と異なったりして、ペンで紙に筆記したときの書き味を十分に得ることはできなかった。また、従来の書き味向上フィルムでは、当該フィルムが白っぽくなる、いわゆる「白茶け」が発生して、表示画像の視認性が低下する場合や、外観が悪化する場合があった。
【０００６】
本発明は、このような実状に鑑みてなされたものであり、タッチペンによる書き味に優れるとともに、白茶けの発生が抑制された書き味向上シートを提供することを目的とする。
【課題を解決するための手段】
【０００７】
上記目的を達成するために、本発明は、基材と、前記基材の一方の面側に設けられた書き味向上層と、前記書き味向上層における前記基材とは反対側に設けられた光学調整層とを備えた書き味向上シートであって、前記光学調整層の屈折率が、前記書き味向上層の屈折率未満であり、前記書き味向上シートにおける前記光学調整層側の表面に対し、ペン先直径０．５ｍｍのハードフェルト芯のタッチペンのペン先を荷重３．９２Ｎの加圧条件で垂直方向に接触させ、前記光学調整層の表面と平行な任意の一方向に速度１００ｍｍ／分で移動させたときのペン先抵抗力（ｍＮ）の初動値（Ａ）及び摺動値（Ｂ）が、下記式（ａ）及び式（ｂ）の関係を満たす
０＜初動値（Ａ）−摺動値（Ｂ）  …（ａ）
３５０≦初動値（Ａ）            …（ｂ）
ことを特徴とする書き味向上シートを提供する（発明１）。
【０００８】
上記発明（発明１）に係る書き味向上シートにおいては、上記の構成および物性を有することにより、タッチペンによる書き味に優れるとともに、当該書き味向上シートに起因する白茶けの発生が抑制される。
【０００９】
上記発明（発明１）においては、前記光学調整層の屈折率が、１．２以上、１．５以下であることが好ましい（発明２）。
【００１０】
上記発明（発明１，２）においては、前記書き味向上シートのトータルヘイズが、５％以上、４０％以下であることが好ましい（発明３）。
【００１１】
上記発明（発明１〜３）においては、前記光学調整層が、硬化性成分と、微粒子とを含有するコーティング組成物を硬化させてなる層であることが好ましい（発明４）。
【００１２】
上記発明（発明１〜４）においては、前記書き味向上層が、硬化性成分と、微粒子とを含有するコーティング組成物を硬化させてなる層であることが好ましい（発明５）。
【発明の効果】
【００１３】
本発明に係る書き味向上シートによれば、タッチペンによる書き味に優れるとともに、白茶けの発生が抑制される。
【図面の簡単な説明】
【００１４】
【図１】本発明の一実施形態に係る書き味向上シートの断面図である。
【図２】ペン先抵抗力の測定結果の一例（本実施形態に係る書き味向上シートに関する例）を示すグラフである。
【図３】ペン先抵抗力の測定結果の他の例（一般的な書き味向上シートに関する例）を示すグラフである。
【発明を実施するための形態】
【００１５】
以下、本発明の実施形態について説明する。
本実施形態に係る書き味向上シートは、タッチペンが使用されるタッチパネルの最表層を構成するシートであり、基材と、基材の一方の面側に設けられた書き味向上層と、書き味向上層における基材とは反対側に設けられた光学調整層とを備える。好ましくは、図１に示すように、本実施形態に係る書き味向上シート１は、基材１１と、書き味向上層１２と、光学調整層１３とをその順に積層してなる。
【００１６】
上記書き味向上シート１においては、光学調整層１３の屈折率が、書き味向上層１２の屈折率未満である。また、上記書き味向上シート１においては、当該書き味向上シート１における光学調整層１３側の表面に対し、ペン先直径０．５ｍｍのハードフェルト芯のタッチペンのペン先を荷重３．９２Ｎの加圧条件で垂直方向に接触させ、光学調整層１３の表面と平行な任意の一方向に速度１００ｍｍ／分で移動させたときのペン先抵抗力（ｍＮ）の初動値（Ａ）及び摺動値（Ｂ）が、下記式（ａ）及び式（ｂ）の関係を満たす（以下「書き味物性」という場合がある）。
０＜初動値（Ａ）−摺動値（Ｂ）  …（ａ）
３５０≦初動値（Ａ）            …（ｂ）
【００１７】
上記の構成および物性を有する書き味向上シート１においては、タッチペンによる書き味に優れるとともに、当該書き味向上シート１に起因する白茶けの発生が抑制される。したがって、本実施形態に係る書き味向上シート１によれば、優れた書き味を有しつつ、表示画像の視認性や外観を良好に維持することができる。
【００１８】
本実施形態に係る書き味向上シート１において、書き味向上層１２の屈折率から光学調整層１３の屈折率を差し引いた値（屈折率差）は、０より大きな値であり、好ましくは０．０１以上であり、特に好ましくは０．０５以上であり、さらに好ましくは０．１０以上である。上記屈折率差がかかる値であることにより、書き味向上シート１における白茶けの発生が効果的に抑制される。一方、上記屈折率差の上限値は、０．３０以下であることが好ましく、特に０．２５以下であることが好ましく、さらには０．２０以下であることが好ましい。上記屈折率差の上限値がかかる値であることにより、書き味向上シート１における白茶けの発生の抑制と、ギラツキの発生の抑制とを両立し易くなり、表示画像の視認性や外観を良好に維持することができる。
【００１９】
光学調整層１３の屈折率は、上限値として、１．５０以下であることが好ましく、特に１．４５以下であることが好ましく、さらには１．４０以下であることが好ましい。光学調整層１３の屈折率の上限値が上記であると、前述した屈折率差が満たされ易いものとなる。また、光学調整層１３の屈折率は、下限値として、１．２０以上であることが好ましく、特に１．２５以上であることが好ましく、さらには１．３０以上であることが好ましい。光学調整層１３の屈折率の下限値が上記であると、前述した屈折率差の上限値を所望の値に調整し易くすることができる。
【００２０】
書き味向上層１２の屈折率は、１．４０以上であることが好ましく、特に１．４５以上であることが好ましく、さらには１．５０以上であることが好ましい。また、書き味向上層１２の屈折率は、１．７０以下であることが好ましく、特に１．６０以下であることが好ましく、さらには１．５５以下であることが好ましい。書き味向上層１２の屈折率が上記範囲にあることで、優れた書き味を達成することができるとともに、前述した屈折率差が満たされ易いものとなる。
【００２１】
なお、本明細書における各層の屈折率は、試験例に示す方法により測定した値である。
【００２２】
ここで、ペン先抵抗力の初動値（Ａ）とは、タッチペンが走査し出す段階に示すペン先抵抗力の値であり、図２及び図３に示されるように通常ピーク値として検出される。一方、ペン先抵抗力の摺動値（Ｂ）とは、初動の影響が収まり、安定な走査状態におけるペン先抵抗力の平均値をいう。例えば、図２では、走査長１０〜４０ｍｍのペン先抵抗力の平均値が摺動値（Ｂ）となる。一方、図３では、走査長１５〜４０ｍｍのペン先抵抗力の平均値が摺動値（Ｂ）となる。
【００２３】
上記式（ａ）に示すように初動値（Ａ）から摺動値（Ｂ）を差し引いた値（ペン先抵抗力の差（Ａ−Ｂ））が０ｍＮよりも大きな値となることで、書き味向上シート１は、特にクッション性を有する粘着剤層等を設けることなく、書き味向上シート自体でタッチペンの書き味が良好になる。これは、初動値（Ａ）と摺動値（Ｂ）との関係が、鉛筆で紙に書くときの関係に近くなるからであると考えられる。かかる観点から、初動値（Ａ）から摺動値（Ｂ）を差し引いた値の下限値は、１０ｍＮ以上であることが好ましく、特に４０ｍＮ以上であることが好ましく、さらには７０ｍＮ以上であることが好ましい。なお、表面に凹凸を有しない一般的なハードコートフィルムでは、ピークトップを示す初動値（Ａ）が観察されない。また、一般的な書き味向上シートでは、図３に示すように、初動値（Ａ）は観察されるものの、その後、ペン先抵抗力が増加して摺動値（Ｂ）が大きくなるため、上記ペン先抵抗力の差（Ａ−Ｂ）は、通常、マイナスの値を示す。
【００２４】
なお、初動値（Ａ）及び摺動値（Ｂ）が上記の関係を満たせば、上記ハードフェルト芯のタッチペンとは材料やペン先径の異なるタッチペン（例えば、ポリアセタール芯のタッチペン）を使用した場合でも、書き味向上シートの書き味向上の効果が確認される。
【００２５】
一方、初動値（Ａ）から摺動値（Ｂ）を差し引いた値が大き過ぎると、ペン先が摩耗し易くなるおそれがあるとともに、書き始めに引っ掛かり感が出たり、音が生じたりするおそれがある。かかる観点から、初動値（Ａ）から摺動値（Ｂ）を差し引いた値の上限値は、３００ｍＮ以下であることが好ましく、特に２５０ｍＮ以下であることが好ましく、さらには２００ｍＮ以下であることが好ましい。
【００２６】
さらに、上記式（ｂ）に示すように、初動値（Ａ）が、３５０ｍＮ以上であると、書き味向上シート１は、書き始めにペン先が滑り過ぎることがなく、タッチペンの書き味が良好なものとなる。かかる観点から、上記初動値（Ａ）は、４００ｍＮ以上であることが好ましく、特に５００ｍＮ以上であることが好ましい。
【００２７】
一方、初動値（Ａ）は、１０００ｍＮ以下であることが好ましい。これは、書き味向上シート１において、書き始めにペン先に引っ掛かり感が出たり、音が生じたりすることが抑制され、タッチペンの書き味がより良好なものとなるためである。かかる観点から、初動値（Ａ）の上限値は、９００ｍＮ以下であることが好ましく、特に８００ｍＮ以下であることが好ましく、さらには７５０ｍＮ以下であることが好ましい。
【００２８】
なお、上記摺動値（Ｂ）は、下限値として、１００ｍＮ以上であることが好ましく、特に２５０ｍＮ以上であることが好ましく、さらには４００ｍＮ以上であることが好ましい。また、上記摺動値（Ｂ）は、上限値として、９００ｍＮ以下であることが好ましく、特に７５０ｍＮ以下であることが好ましく、さらには６００ｍＮ以下であることが好ましい。摺動値（Ｂ）がかかる値の範囲であれば、書き味向上シート１は、筆記の際に、ペン先に引っ掛かり感や滑り感が発生することを効果的に抑制できるとともに、筆記の際の音や振動が、ペンで紙に筆記した場合に近くなり易く、書き味がさらに良好なものとなる。
【００２９】
書き味向上シート１のトータルヘイズは、下限値として、５％以上であることが好ましく、特に８％以上であることが好ましく、さらには１６％以上であることが好ましい。トータルヘイズの下限値が上記であると、書き味向上シート１に起因するギラツキが抑制される。また、書き味向上シート１のトータルヘイズは、上限値として、４０％以下であることが好ましく、特に３０％以下であることが好ましく、さらには２１％以下であることが好ましい。トータルヘイズの上限値が上記であると、書き味向上シート１に起因する白茶けの発生が効果的に抑制され易くなるとともに、光透過性が確保され、表示画像の視認性がより良好なものとなる。
【００３０】
また、書き味向上シート１の外部ヘイズは、下限値として、５％以上であることが好ましく、特に８％以上であることが好ましく、さらには１５％以上であることが好ましい。外部ヘイズの下限値が上記であると、書き味向上シート１に起因するギラツキが効果的に抑制される。また、書き味向上シート１の外部ヘイズは、上限値として、４０％以下であることが好ましく、特に３０％以下であることが好ましく、さらには２２％以下であることが好ましい。外部ヘイズの上限値が上記であると、書き味向上シート１に起因する白茶けの発生が効果的に抑制され易くなる。
【００３１】
なお、本実施形態における書き味向上シート１のトータルヘイズは、基材１１、書き味向上層１２および光学調整層１３の積層体全体のヘイズ（内部ヘイズおよび外部ヘイズの合計）である。また、本明細書におけるヘイズは、ＪＩＳ  Ｋ７１３６：２０００に準じて測定した値とする。トータルヘイズおよび外部ヘイズの具体的な測定方法は、後述する試験例に示す通りである。
【００３２】
１．各部材
（１）基材
基材１１としては、タッチペンが使用されるタッチパネル用として適したものから適宜選択すればよく、好ましくは書き味向上層１２と親和性の良好なプラスチックフィルムを選択する。ただし、基材１１は、ガラスであってもよい。
【００３３】
かかるプラスチックフィルムとしては、例えば、ポリエチレンテレフタレート、ポリブチレンテレフタレート、ポリエチレンナフタレート等のポリエステルフィルム、ポリエチレンフィルム、ポリプロピレンフィルム等のポリオレフィンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルぺンテンフィルム、ポリスルフォンフィルム、ポリエーテルエーテルケトンフィルム、ポリエーテルスルフォンフィルム、ポリエーテルイミドフィルム、フッ素樹脂フィルム、ポリアミドフィルム、アクリル樹脂フィルム、ポリウレタン樹脂フィルム、ノルボルネン系重合体フィルム、環状オレフィン系重合体フィルム、環状共役ジエン系重合体フィルム、ビニル脂環式炭化水素重合体フィルム等のプラスチックフィルムまたはそれらの積層フィルムが挙げられる。中でも、前述した書き味向上層１２との組み合わせにおいて、タッチペンの書き味を良好に維持することのできるポリエチレンテレフタレートフィルム、ポリカーボネートフィルム、ノルボルネン系重合体フィルム等が好ましく、特にポリエチレンテレフタレートフィルムが好ましい。
【００３４】
また、上記基材１１においては、その表面に設けられる層（光学調整層１３、後述する粘着剤層等）との密着性を向上させる目的で、所望により片面または両面に、プライマー処理、酸化法、凹凸化法等により表面処理を施すことができる。酸化法としては、例えばコロナ放電処理、クロム酸処理、火炎処理、熱風処理、オゾン・紫外線処理等が挙げられ、凹凸化法としては、例えばサンドブラスト法、溶剤処理法等が挙げられる。これらの表面処理法は基材１１の種類に応じて適宜選ばれる。一例として、プライマー処理により易接着層を形成したプラスチックフィルム、特にポリエチレンテレフタレートフィルムが好ましく用いられる。
【００３５】
基材１１の厚さは、１５〜３００μｍであることが好ましく、特に３０〜２００μｍであることが好ましく、さらには９０〜１５０μｍであることが好ましい。
【００３６】
（２）書き味向上層
（２−１）書き味向上層の材料
本実施形態における書き味向上シート１の書き味向上層１２は、前述した屈折率差および書き味物性を満たす材料からなれば、いかなる材料から形成されてもよいが、好ましくは、以下に説明するコーティング組成物Ｃ１を硬化させることにより形成される。コーティング組成物Ｃ１によれば、上記の屈折率差および書き味物性を満たす書き味向上層１２を形成し易い。
【００３７】
本実施形態におけるコーティング組成物Ｃ１は、硬化性成分と、微粒子とを含有することが好ましい。
【００３８】
（２−１−１）硬化性成分
硬化性成分は、活性エネルギー線や熱等のトリガーによって硬化する成分であり、例えば、活性エネルギー線硬化性成分、熱硬化性成分等が挙げられる。本実施形態では、形成される書き味向上層１２の硬度や、基材１１（プラスチックフィルム）の耐熱性等の観点から、活性エネルギー線硬化性成分を使用することが好ましい。
【００３９】
活性エネルギー線硬化性成分としては、活性エネルギー線の照射により硬化して所定の硬度を発揮し、かつ微粒子との関係で前述した物性を達成できるものが好ましい。
【００４０】
具体的な活性エネルギー線硬化性成分としては、多官能性（メタ）アクリレート系モノマー、（メタ）アクリレート系プレポリマー、活性エネルギー線硬化性ポリマー等が挙げられるが、中でも多官能性（メタ）アクリレート系モノマーおよび／または（メタ）アクリレート系プレポリマーであることが好ましく、多官能性（メタ）アクリレート系モノマーであることがより好ましい。多官能性（メタ）アクリレート系モノマーおよび（メタ）アクリレート系プレポリマーは、それぞれ単独で使用してもよいし、両者を併用してもよい。なお、本明細書において、（メタ）アクリレートとは、アクリレートおよびメタクリレートの両方を意味する。他の類似用語も同様である。
【００４１】
多官能性（メタ）アクリレート系モノマーとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、ペンタエリスリトールテトラ（メタ）アクリレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレート等の多官能性（メタ）アクリレートが挙げられる。これらは、１種を単独で用いてもよいし、２種以上を組み合わせて用いてもよい。
【００４２】
一方、（メタ）アクリレート系プレポリマーとしては、例えば、ポリエステルアクリレート系、エポキシアクリレート系、ウレタンアクリレート系、ポリオールアクリレート系等のプレポリマーが挙げられる。
【００４３】
ポリエステルアクリレート系プレポリマーとしては、例えば、多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。
【００４４】
エポキシアクリレート系プレポリマーは、例えば、比較的低分子量のビスフェノール型エポキシ樹脂やノボラック型エポキシ樹脂のオキシラン環に、（メタ）アクリル酸を反応しエステル化することにより得ることができる。
【００４５】
ウレタンアクリレート系プレポリマーは、例えば、ポリエーテルポリオールやポリエステルポリオールとポリイソシアネートの反応によって得られるポリウレタンオリゴマーを、（メタ）アクリル酸でエステル化することにより得ることができる。
【００４６】
ポリオールアクリレート系プレポリマーは、例えば、ポリエーテルポリオールの水酸基を（メタ）アクリル酸でエステル化することにより得ることができる。
【００４７】
以上のプレポリマーは、１種を単独で用いてもよいし、２種以上を組み合わせて用いてもよい。
【００４８】
また、活性エネルギー線硬化性成分として、有機無機ハイブリッド樹脂を使用することも好ましい。有機無機ハイブリッド樹脂としては、シリカなどの無機微粒子に、シランカップリング剤などを介して、重合性不飽和基を有する有機化合物を結合させてなる物質が好ましく挙げられる。なお、有機無機ハイブリッド樹脂が含有する無機微粒子は、後述する微粒子に該当するものであるが、オルガノゾルとしての機能を有すると共に、バインダーとしての機能も有するものである。有機無機ハイブリッド樹脂を使用すると、オルガノゾルとしての作用により、前述した書き味物性が得られ易くなり、また、形成される書き味向上層１２の表面硬度を向上させることができる。
【００４９】
（２−１−２）微粒子
微粒子は、硬化性成分との関係で前述した物性を達成できるものが好ましい。微粒子としては、無機系微粒子および有機系微粒子のいずれであってもよいし、無機系微粒子および有機系微粒子を併用してもよい。好ましくは、少なくとも無機系微粒子を使用し、特に好ましくは、無機系微粒子および有機系微粒子を併用する。少なくとも無機系微粒子を使用することにより、前述した書き味物性が満たされ易くなる。また、無機系微粒子および有機系微粒子を併用することにより、前述した屈折率差がより満たされ易くなる。
【００５０】
無機系微粒子としては、例えば、シリカ、アルミナ、チタニア、ジルコニア、酸化スズ、酸化インジウム、酸化カドミウム、酸化アンチモン等からなる微粒子が挙げられる。これらの中でも、シリカ微粒子が好ましい。なお、微粒子は、１種を単独で用いてもよいし、２種以上を組み合わせて用いてもよい。
【００５１】
無機系微粒子の形状は、球状等の定形であってもよいが、形状が特定されない不定形が好ましい。不定形の微粒子によれば、球状の微粒子よりも、上記ペン先抵抗力の初動値（Ａ）と摺動値（Ｂ）との関係を満たし易くなり、タッチペンの書き味がより良好なものとなる。したがって、上記微粒子は、不定形のシリカ微粒子であることが特に好ましい。
【００５２】
シリカ微粒子は、分散性向上等を目的として、有機物によって修飾されてもよい。また、シリカ微粒子は、オルガノゾル（コロイド状）の形態（シリカゾル）であることも好ましい。前述した有機無機ハイブリッド樹脂に含まれるシリカ微粒子は、通常、オルガノゾルの形態となっている。オルガノゾルの形態であることにより、シリカ微粒子の分散性が良好になり、形成される書き味向上層１２の均質性および光透過性が向上する。
【００５３】
有機物による修飾は、常法によって行うことができる。例えば、ＣＨ２＝Ｃ（ＣＨ３）ＣＯＯ（ＣＨ２）３Ｓｉ（ＯＣＨ３）３のような構造のシランカップリング剤をシリカ微粒子のオルガノゾルに加え、５０℃程度に加温して数時間攪拌することにより、シリカ微粒子の表面を修飾することができる。使用するシランカップリング剤の構造や量は、シリカ微粒子の分散性の要求度合に応じて適宜選択される。
【００５４】
上記オルガノゾルの分散溶媒としては、多官能（メタ）アクリレートやレベリング剤との相溶性およびコート層形成時の揮発性に優れたメチルエチルケトン、メチルイソブチルケトン等が好ましい。
【００５５】
オルガノゾルではない無機系微粒子の平均粒径は、０．５μｍ以上であることが好ましく、特に１．０μｍ以上であることが好ましく、さらには１．５μｍ以上であることが好ましい。また、オルガノゾルではない無機系微粒子の平均粒径は、１０μｍ以下であることが好ましく、特に４μｍ以下であることが好ましく、さらには２μｍ以下であることが好ましい。オルガノゾルではない無機系微粒子の平均粒径が上記の範囲にあることにより、前述した屈折率差および書き味物性を満たし易くなり、また、ギラツキを抑制することも可能となる。さらには、形成される書き味向上層１２の表面硬度を向上させることもできる。
【００５６】
オルガノゾルとしての無機系微粒子、特にシリカゾルの平均粒径は、１ｎｍ以上であることが好ましく、特に５ｎｍ以上であることが好ましく、さらには１０ｎｍ以上であることが好ましい。また、オルガノゾルとしての無機系微粒子の平均粒径は、３００ｎｍ以下であることが好ましく、１００ｎｍ以下であることがより好ましく、特に８０ｎｍ以下であることが好ましく、さらには５０ｎｍ以下であることが好ましい。オルガノゾルとしての無機系微粒子の平均粒径が上記の範囲にあることにより、前述した屈折率差および書き味物性を満たし易くなり、また、ギラツキを抑制することも可能となる。さらには、形成される書き味向上層１２の表面硬度を向上させることもできる。
【００５７】
一方、有機系微粒子としては、例えば、シリコーン系微粒子、メラミン系樹脂微粒子、アクリル系樹脂微粒子（例えば、ポリメチルメタクリレート樹脂微粒子等）、アクリル−スチレン系共重合体微粒子、ポリカーボネート系微粒子、ポリエチレン系微粒子、ポリスチレン系微粒子、ベンゾグアナミン系樹脂微粒子などが挙げられる。それらの樹脂は、架橋されていてもよい。上記の中でも、光学特性および硬度の観点から、アクリル系樹脂微粒子が好ましく、特にポリメチルメタクリレート樹脂微粒子が好ましく、さらには架橋ポリメチルメタクリレート樹脂微粒子が好ましい。
【００５８】
有機系微粒子の形状は、球状等の定形であってもよいし、形状が特定されない不定形であってもよいが、球状であることが好ましい。前述した無機系微粒子とともに球状の有機系微粒子を使用することにより、タッチペンによる書き味に、好ましい抵抗感・摩擦感が付与されて、タッチペンの書き味が、ペンで紙に書くときの感覚に近くなり、より優れたものとなる。また、ギラツキを抑制する効果が、より優れたものとなる。
【００５９】
有機系微粒子の平均粒径は、１．０μｍ以上であることが好ましく、特に１．２μｍ以上であることが好ましく、さらには１．５μｍ以上であることが好ましい。また、有機系微粒子の平均粒径は、１５μｍ以下であることが好ましく、１０μｍ以下であることがより好ましく、特に８μｍ以下であることが好ましく、さらには５μｍ以下であることが好ましい。有機系微粒子の平均粒径が上記の範囲にあることにより、前述した書き味物性を満たし易くなり、タッチペンの書き味がペンで紙に書くときの感覚により近くなる。
【００６０】
なお、本明細書における微粒子の平均粒径は、レーザー回析法によって一次粒径を測定したものとする。レーザー回折法による平均粒径は、微粒子１．２ｇとイソプロピルアルコール９８．８ｇとを十分に撹拌したものを測定用試料とし、レーザー回折散乱式粒度分布測定装置（堀場製作所社製，製品名「ＬＡ−９２０」）によって測定した値である。
【００６１】
上記微粒子の粒度分布については、書き味向上層１２が前述の書き味物性を得易くする観点から、下記の式で示される粒径の変動係数（ＣＶ値）が、３％以上であることが好ましく、特に５％以上であることが好ましく、さらには１０％以上であることが好ましい。また、同様の観点から、上記ＣＶ値は、２００％以下であることが好ましく、１７５％以下であることがより好ましく、特に１５０％以下であることが好ましく、さらには３０％以下であることが好ましい。
粒径の変動係数（ＣＶ値）（％）＝（標準偏差粒径／平均粒径）×１００
なお、粒径の変動係数（ＣＶ値）は、レーザー回折散乱式粒度分布測定装置（堀場製作所社製，製品名「ＬＡ−９２０」）によって測定した値とする。
【００６２】
コーティング組成物Ｃ１中におけるオルガノゾルではない無機系微粒子の含有量は、１質量％以上であることが好ましく、特に３質量％以上であることが好ましく、さらには５質量％以上であることが好ましい。また、上記微粒子の含有量は、４０質量％以下であることが好ましく、特に３０質量％以下であることが好ましく、さらには２０質量％以下であることが好ましい。オルガノゾルではない無機系微粒子の含有量が上記の範囲にあることにより、前述した屈折率差および書き味物性が得られ易い。
【００６３】
コーティング組成物Ｃ１中におけるオルガノゾルとしての無機系微粒子、特にシリカゾルの含有量は、１質量％以上であることが好ましく、特に３質量％以上であることが好ましく、さらには５質量％以上であることが好ましい。また、上記含有量は、４０質量％以下であることが好ましく、特に３０質量％以下であることが好ましく、さらには２０質量％以下であることが好ましい。オルガノゾルとしての無機系微粒子の含有量が上記の範囲にあることにより、前述した屈折率差および書き味物性が得られ易い。
【００６４】
また、コーティング組成物Ｃ１中における有機系微粒子の含有量は、３質量％以上であることが好ましく、特に７質量％以上であることが好ましく、さらには１０質量％以上であることが好ましい。また、上記有機系微粒子の含有量は、４０質量％以下であることが好ましく、特に３０質量％以下であることが好ましく、さらには１５質量％以下であることが好ましい。有機系微粒子の含有量が上記の範囲にあることにより、前述した屈折率差および書き味物性が得られ易く、また、ギラツキ抑制効果もより優れたものとなる。さらには、形成される書き味向上層１２の表面硬度を向上させることもできる。
【００６５】
（２−１−３）光重合開始剤
上記活性エネルギー線硬化性成分を硬化させるための活性エネルギー線として紫外線を用いる場合には、コーティング組成物Ｃ１は、光重合開始剤を含有することが好ましい。このように光重合開始剤を含有することにより、活性エネルギー線硬化性成分を効率良く重合させることができ、また重合硬化時間および紫外線の照射量を少なくすることができる。
【００６６】
このような光重合開始剤としては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル、オリゴ［２−ヒドロキシ−２−メチル−１［４−（１−メチルビニル）フェニル］プロパノン］、２，４，６−トリメチルベンゾイル−ジフェニル−フォスフィンオキサイド等が挙げられる。これらは単独で用いてもよいし、２種以上を組み合わせて用いてもよい。
【００６７】
コーティング組成物Ｃ１中における光重合開始剤の含有量は、活性エネルギー線硬化性成分１００質量部に対して、下限値として０．０１質量部以上であることが好ましく、特に０．１質量部以上であることが好ましく、さらには１質量部以上であることが好ましい。また、上限値として２０質量部以下であることが好ましく、特に１０質量部以下であることが好ましく、さらには５質量部以下であることが好ましい。
【００６８】
（２−１−４）その他の成分
コーティング組成物Ｃ１は、前述した成分以外に、各種添加剤を含有してもよい。各種添加剤としては、例えば、レベリング剤、分散剤、紫外線吸収剤、酸化防止剤、光安定剤、帯電防止剤、シランカップリング剤、老化防止剤、熱重合禁止剤、着色剤、界面活性剤、保存安定剤、可塑剤、滑剤、消泡剤、濡れ性改良剤、塗面改良剤等が挙げられる。上記の中でも分散剤を含有することにより、微粒子の分散性が良好になり、前述した書き味物性が満たされ易くなる。また、上記の中でもレベリング剤を含有することにより、形成される書き味向上層１２が、スジ状の欠点やムラ等がなく、膜厚が均一なものとなり、優れた外観を呈する。
【００６９】
レベリング剤としては、例えば、シリコーン系レベリング剤、フッ素系レベリング剤、アクリル系レベリング剤、ビニル系レベリング剤等が挙げられ、中でも、レベリング性や他の成分との相溶性の観点から、シリコーン系レベリング剤が好ましい。なお、レベリング剤は、１種を単独で用いてもよいし、２種以上を組み合わせて用いてもよい。
【００７０】
シリコーン系レベリング剤は、ポリジメチルシロキサンまたは変性ポリジメチルシロキサンであることが好ましく、ポリジメチルシロキサンであることが特に好ましい。なお、前述した書き味物性を満たし易くするために、変性ポリジメチルシロキサンの変性率は低い方が好ましい。
【００７１】
コーティング組成物Ｃ１中におけるレベリング剤の含有量は、０．０１質量％以上であることが好ましく、特に０．０５質量％以上であることが好ましく、さらには０．１０質量％以上であることが好ましい。また、上記レベリング剤の含有量は、５．０質量％以下であることが好ましく、特に１．０質量％以下であることが好ましく、さらには０．５質量％以下であることが好ましい。レベリング剤の含有量が上記の範囲にあることにより、当該レベリング剤による効果が発揮され易い。
【００７２】
分散剤としては、分子内にカルボキシ基、水酸基、スルホ基、１級アミノ基、２級アミノ基、３級アミノ基、アミド基、第４級アンモニウム塩基、ピリジウム塩基、スルホニウム塩基およびホスホニウム塩基からなる群から選ばれる１種または２種以上の極性基を有する化合物が好ましく、特に、カルボキシ基および水酸基の１種または２種以上の極性基を有する化合物が好ましい。上記の極性基は、分子内に１つ導入されていてもよく、複数導入されていてもよい。
【００７３】
分散剤としての化合物が複数の極性基を有する場合、当該化合物の基本骨格は、エステル連鎖、ビニル連鎖、アクリル連鎖、エーテル連鎖、ウレタン連鎖等で構成されるものが好ましい。具体的には、アクリル樹脂、ウレタン樹脂、ポリエステル樹脂およびアルキド樹脂が好ましく、特にアクリル樹脂、ウレタン樹脂およびポリエステル樹脂が好ましく、さらにはアクリル樹脂が好ましい。
【００７４】
上記極性基は、分子中にランダムに配置されていてもよいが、側鎖に配置されていることが好ましい。したがって、分散剤としての化合物は、側鎖にカルボキシ基および／または水酸基を有するアクリル樹脂が好ましい。
【００７５】
分散剤としての化合物の重量平均分子量は特に限定されないが、１０〜９０万までの幅広いものの中から選択することができる。なお、分散剤は、１種を単独で用いてもよく、２種以上を組み合わせて用いてもよい。
【００７６】
コーティング組成物Ｃ１中における分散剤の含有量は、０．０１質量％以上であることが好ましく、特に０．０５質量％以上であることが好ましく、さらには０．１０質量％以上であることが好ましい。また、上記分散剤の含有量は、２．０質量％以下であることが好ましく、特に１．０質量％以下であることが好ましく、さらには０．５質量％以下であることが好ましい。分散剤の含有量が上記の範囲にあることにより、当該分散剤による効果が発揮され易い。
【００７７】
（２−２）書き味向上層の厚さ
書き味向上層１２の厚さは、下限値として、０．５μｍ以上であることが好ましく、特に１μｍ以上であることが好ましく、さらには３μｍ以上であることが好ましい。書き味向上層１２の厚さの下限値が上記であることにより、前述した書き味物性が満たされ易くなるとともに、良好な表面硬度が得られ易くなる。また、書き味向上層１２の厚さは、上限値として、２０μｍ以下であることが好ましく、特に１５μｍ以下であることが好ましく、さらには１０μｍ以下であることが好ましい。書き味向上層１２の厚さの上限値が上記であることにより、前述した書き味物性が満たされ易くなるとともに、白茶けやギラツキの発生を抑制し易くなる。
【００７８】
（３）光学調整層
（３−１）光学調整層の材料
本実施形態における書き味向上シート１の光学調整層１３は、前述した屈折率差および書き味物性を満たす材料からなれば、いかなる材料から形成されてもよいが、好ましくは、以下に説明するコーティング組成物Ｃ２を硬化させることにより形成される。コーティング組成物Ｃ２によれば、上記の屈折率差および書き味物性を満たす光学調整層１３を形成し易い。また、コーティング組成物Ｃ２によれば、得られる書き味向上シート１の表面硬度が高くなり、書き味向上シート１が耐擦傷性に優れたものとなる。
【００７９】
本実施形態におけるコーティング組成物Ｃ２は、硬化性成分と、微粒子とを含有することが好ましい。
【００８０】
（３−１−１）硬化性成分
コーティング組成物Ｃ２における硬化性成分としては、前述したコーティング組成物Ｃ１における硬化性成分と同様のものを使用することができる。中でも、屈折率および硬度の観点から、有機無機ハイブリッド樹脂を使用することが好ましい。なお、有機無機ハイブリッド樹脂が含有する無機微粒子は、後述する微粒子に該当する。
【００８１】
（３−１−２）微粒子
微粒子としては、前述した屈折率差および書き味物性を満たすものであればよい。かかる微粒子としては、例えば、シリカ微粒子のオルガノゾル（シリカゾル）を好ましく使用することができる。
【００８２】
シリカゾルとしては、前述した書き味向上層１２で使用可能なシリカ微粒子のオルガノゾルと同様のものを使用することができる。かかるシリカゾルは、有機無機ハイブリッド樹脂に含まれるものとして使用することもできる。
【００８３】
シリカゾルに含まれるシリカ微粒子は、空隙を有しない通常のコロイダルシリカ粒子であることが好ましい。これにより、書き味向上シート１が耐擦傷性に優れたものになり易い。
【００８４】
一方、シリカゾルに含まれるシリカ微粒子は、中空シリカ微粒子または多孔質シリカ微粒子であってもよい。中空シリカ微粒子および多孔質シリカ微粒子は、微粒子内に微細な空隙を開口した状態または閉口した状態で有している。当該空隙は、独立気泡であってもよいし、連続気泡であってもよい。その空隙に気体、例えば、屈折率１の空気が充填されているので、当該微粒子は、それ自身の屈折率が低い特徴がある。当該微粒子を塗膜中に集合体を形成せずに均一に分散した場合には、塗膜の屈折率を低下させる効果が高く、同時に透明性に優れる。空隙を有しない通常のコロイダルシリカ粒子（屈折率ｎ＝１.４６程度）に比べると、空隙を有する中空シリカ微粒子および多孔質シリカ微粒子の屈折率は低い。したがって、中空シリカ微粒子または多孔質シリカ微粒子を使用することにより、前述した屈折率差が満たされ易くなる。
【００８５】
中空シリカ微粒子および多孔質シリカ微粒子の屈折率は、１．１０〜１．６５であることが好ましく、特に１．２０〜１．５５であることが好ましく、さらには１．３０〜１．４５であることが好ましい。
【００８６】
中空シリカ微粒子および多孔質シリカ微粒子には、重合性不飽和基含有有機化合物が結合していてもよい。重合性不飽和基含有有機化合物が結合したシリカ微粒子は、当該シリカ微粒子表面のシラノール基に、当該シラノール基と反応し得る官能基を有する重合性不飽和基含有有機化合物を反応させることにより、得ることができる。重合性不飽和基としては、例えばラジカル重合性のアクリロイル基やメタクリロイル基などが挙げられる。
【００８７】
中空シリカ微粒子および多孔質シリカ微粒子の平均粒径は、５ｎｍ以上であることが好ましく、特に１０ｎｍ以上であることが好ましく、さらには２０ｎｍ以上であることが好ましい。また、中空シリカ微粒子および多孔質シリカ微粒子の平均粒径は、１００ｎｍ以下であることが好ましく、特に８０ｎｍ以下であることが好ましく、さらには６０ｎｍ以下であることが好ましい。中空シリカ微粒子および多孔質シリカ微粒子の平均粒径が上記の範囲にあることにより、前述した屈折率差および書き味物性を満たし易くなる。
【００８８】
中空シリカ微粒子および多孔質シリカ微粒子の粒度分布については、書き味物性の観点から、粒径の変動係数（ＣＶ値）が、３％以上であることが好ましく、特に５％以上であることが好ましく、さらには１０％以上であることが好ましい。また、同様の観点から、上記ＣＶ値は、２００％以下であることが好ましく、１５０％以下であることがより好ましく、特に１００％以下であることが好ましく、さらには７５％以下であることが好ましい。
【００８９】
コーティング組成物Ｃ２中における微粒子（特にシリカゾル）の含有量は、１質量％以上であることが好ましく、特に２質量％以上であることが好ましく、さらには４質量％以上であることが好ましい。また、上記微粒子の含有量は、４０質量％以下であることが好ましく、特に３０質量％以下であることが好ましく、さらには２０質量％以下であることが好ましい。微粒子の含有量が上記の範囲にあることにより、前述した屈折率差および書き味物性が得られ易く、得られる書き味向上シート１の表面硬度が高くなり、書き味向上シート１が耐擦傷性に優れたものとなる。
【００９０】
（３−１−３）光重合開始剤
上記活性エネルギー線硬化性成分を硬化させるための活性エネルギー線として紫外線を用いる場合には、コーティング組成物Ｃ２は、光重合開始剤を含有することが好ましい。光重合開始剤としては、前述したコーティング組成物Ｃ１における光重合開始剤と同様のものを使用することができる。また、好ましい含有量もコーティング組成物Ｃ１と同様である。
【００９１】
（３−１−４）その他の成分
コーティング組成物Ｃ２は、前述した成分以外に、各種添加剤を含有してもよい。各種添加剤としては、例えば、レベリング剤、分散剤、紫外線吸収剤、酸化防止剤、光安定剤、帯電防止剤、シランカップリング剤、老化防止剤、熱重合禁止剤、着色剤、界面活性剤、保存安定剤、可塑剤、滑剤、消泡剤、濡れ性改良剤、塗面改良剤等が挙げられる。
【００９２】
コーティング組成物Ｃ２は、上記の中でも、レベリング剤を含有することが好ましい。レベリング剤の好ましい種類や含有量は、コーティング組成物Ｃ１と同様である。
【００９３】
（３−２）光学調整層の厚さ
光学調整層１３の厚さは、５０ｎｍ以上であることが好ましく、１００ｎｍ以上であることがより好ましく、特に１５０ｎｍ以上であることが好ましく、さらには２００ｎｍ以上であることが好ましい。また、光学調整層１３の厚さは、１０００ｎｍ以下であることが好ましく、特に７５０ｎｍ以下であることが好ましく、さらには５００ｎｍ以下であることが好ましい。光学調整層１３の厚さが上記範囲にあることにより、前述した屈折率差および書き味物性が得られ易く、また、書き味向上シート１が耐擦傷性に優れたものになり易い。
【００９４】
２．書き味向上シートの製造方法
本実施形態に係る書き味向上シート１は、次のようにして製造することが好ましい。すなわち、書き味向上層１２形成用のコーティング組成物、好ましくはコーティング組成物Ｃ１と、所望により溶剤とを含有する塗工液を基材１１に対して塗布し、硬化させて書き味向上層１２を形成する。その後、光学調整層１３形成用のコーティング組成物、好ましくはコーティング組成物Ｃ２と、所望により溶剤とを含有する塗工液を上記書き味向上層１２に対して塗布し、硬化させて光学調整層１３を形成する。
【００９５】
溶剤は、塗工性の改良、粘度調整、固形分濃度の調整等のために使用することができ、硬化性成分等が溶解し、微粒子等が分散するものであれば、特に限定なく使用できる。
【００９６】
溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン等のエステル類；エチレングリコールモノメチルエーテル（メチルセロソロブ）、エチレングリコールモノエチルエーテル（エチルセロソロブ）、ジエチレングリコールモノブチルエーテル（ブチルセロソロブ）、プロピレングリコールモノメチルエーテル等のエーテル類；ベンゼン、トルエン、キシレン等の芳香族炭化水素類；ジメチルホルムアミド、ジメチルアセトアミド、Ｎ−メチルピロリドン等のアミド類などが挙げられる。
【００９７】
コーティング組成物の塗工液の塗布は、常法によって行えばよく、例えば、バーコート法、ナイフコート法、ロールコート法、ブレードコート法、ダイコート法、グラビアコート法によって行えばよい。コーティング組成物の塗工液を塗布したら、塗膜を４０〜１２０℃で３０秒〜５分程度乾燥させることが好ましい。
【００９８】
コーティング組成物Ｃ１，Ｃ２のようにコーティング組成物が活性エネルギー線硬化性の場合、コーティング組成物の硬化は、コーティング組成物の塗膜に対して紫外線、電子線等の活性エネルギー線を照射することによって行う。紫外線照射は、高圧水銀ランプ、フュージョンＨランプ、キセノンランプ等によって行うことができ、紫外線の照射量は、照度５０〜１０００ｍＷ／ｃｍ２、光量５０〜１０００ｍＪ／ｃｍ２程度が好ましい。一方、電子線照射は、電子線加速器等によって行うことができ、電子線の照射量は、１０〜１０００ｋｒａｄ程度が好ましい。
【００９９】
３．物性
本実施形態に係る書き味向上シート１における書き味向上層１２および光学調整層１３の鉛筆硬度は、それぞれ３Ｈ以上であることが好ましい。これにより、書き味向上シート１は、耐擦傷性に優れたものとなる。なお、鉛筆硬度は、ＪＩＳ  Ｋ５６００に準拠して測定した値とする。
【０１００】
４．その他の構成
本実施形態に係る書き味向上シート１は、基材１１と、書き味向上層１２と、光学調整層１３とをその順に有するものであれば、さらに他の層を有していてもよい。例えば、基材１１における書き味向上層１２とは反対側の面には粘着剤層が形成されてもよいし、さらには粘着剤層に剥離シートが積層されてもよい。
【０１０１】
粘着剤層を構成する粘着剤としては、光学用途として通常使用されるものを使用することができ、例えば、アクリル系粘着剤、ゴム系粘着剤、シリコーン系粘着剤、ウレタン系粘着剤、ポリエステル系粘着剤、ポリビニルエーテル系粘着剤等が挙げられる。これらの中でも、所望の粘着性を発現し、光学特性や耐久性に優れたアクリル系粘着剤が好ましい。
【０１０２】
粘着剤層の厚さは、５〜１０００μｍであることが好ましく、特に７〜５００μｍであることが好ましく、さらには１０〜２５０μｍであることが好ましい。
【０１０３】
剥離シートとしては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。また、これらの架橋フィルムも用いられる。さらに、これらの積層フィルムであってもよい。
【０１０４】
上記剥離シートの剥離面（特に粘着剤層と接する面）には、剥離処理が施されていることが好ましい。剥離処理に使用される剥離剤としては、例えば、アルキッド系、シリコーン系、フッ素系、不飽和ポリエステル系、ポリオレフィン系、ワックス系の剥離剤が挙げられる。
【０１０５】
剥離シートの厚さについては特に制限はないが、通常２０〜１５０μｍ程度である。
【０１０６】
５．書き味向上シートの使用
本実施形態に係る書き味向上シート１は、タッチペンが使用されるタッチパネル（位置検出機能付き画像表示装置）の最表層を構成するシートである。具体的には、液晶（ＬＣＤ）モジュール、発光ダイオード（ＬＥＤ）モジュール、有機エレクトロルミネッセンス（有機ＥＬ）モジュール等の表示体モジュールやタッチセンサーなどを有するタッチパネルにおけるカバー材上に積層されて使用されることが好ましい。書き味向上シート１のカバー材への積層は、前述したような粘着剤層を介して貼付することにより行うことが好ましい。
【０１０７】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１０８】
例えば、書き味向上シート１における基材１１と書き味向上層１２との間、書き味向上層１２と光学調整層１３との間には、他の層が介在してもよい。
【実施例】
【０１０９】
以下、実施例等により本発明をさらに具体的に説明するが、本発明の範囲はこれらの実施例等に限定されるものではない。
【０１１０】
〔実施例１〕
（１）書き味向上層の形成
硬化性成分としての有機無機ハイブリッド樹脂（荒川化学工業社製，製品名「オプスターＺ７５３０」，平均粒径５０ｎｍのシリカ微粒子（ＣＶ値：２８％）にアクリロイル基を結合させてなる物質と多官能性（メタ）アクリレート系モノマーとの混合品）１００質量部と、重合性不飽和基を有さないポリエステル樹脂（東洋紡績社製，製品名「バイロン２０ＳＳ」）１２．５質量部と、シリコーン系レベリング剤としてのポリジメチルシロキサン（東レ・ダウコーニング社製，製品名「ＳＨ２８」）０．２質量部とを混合し、書き味向上層用のコーティング組成物Ｃ１を得た。そのコーティング組成物Ｃ１をトルエンおよびシクロヘキサノンで希釈し、塗工液を調製した。
【０１１１】
基材としての易接着層付きポリエステルフィルム（三菱樹脂社製，製品名「ＰＥＴ１２５Ｏ３００」，厚さ：１２５μｍ）の易接着層側の面に、上記で得られた書き味向上層用の塗工液を塗布し、７０℃で１分間乾燥させた。次いで、大気下にて、紫外線照射装置（ジーエスユアサコーポレーション社製，製品名「窒素パージ小形コンベア式ＵＶ照射装置ＣＳＮ２−４０」）により下記の条件で紫外線を照射して、基材上に厚さ３μｍの書き味向上層を形成した。
［紫外線照射条件］
・光源：高圧水銀灯
・ランプ電力：１．４ｋＷ
・コンベアスピード：１．２ｍ／ｍｉｎ
・照度：１００ｍＷ／ｃｍ２
・光量：２４０ｍＪ／ｃｍ２
【０１１２】
なお、上記書き味向上層の厚さは、定圧厚さ計（ニコン社製，製品名「ＭＨ−１５Ｍ」）を使用して、基材および書き味向上層の総厚を測定し、当該総厚から基材の厚さを差し引くことにより算出した。
【０１１３】
（２）光学調整層の形成
硬化性成分としての有機無機ハイブリッド樹脂（荒川化学工業社製，製品名「オプスターＺ７５３０」，平均粒径５０ｎｍのシリカ微粒子（ＣＶ値：２８％）にアクリロイル基を結合させてなる物質と多官能性（メタ）アクリレート系モノマーとの混合品）１００質量部と、中空シリカゾル（日揮触媒化成社製，製品名「スルーリア４３２０」，平均粒径：６０ｎｍ）５質量部と、シリコーン系レベリング剤としてのポリジメチルシロキサン（東レ・ダウコーニング社製，製品名「ＳＨ２８」）０．２質量部とを混合し、光学調整層用のコーティング組成物Ｃ２を得た。そのコーティング組成物Ｃ２をプロピレングリコールモノメチルエーテルおよびイソブチルアルコールで希釈し、塗工液を調製した。
【０１１４】
上記基材上に形成された書き味向上層の露出面に、上記で得られた光学調整層用の塗工液を塗布し、７０℃で１分間乾燥させた。次いで、書き味向上層の形成と同様の条件で紫外線を照射して、厚さ２５０ｎｍの光学調整層を形成し、書き味向上シートを得た。
【０１１５】
なお、上記書き味向上シートにおける光学調整層の厚さは、定圧厚さ計（ニコン社製，製品名「ＭＨ−１５Ｍ」）を使用して、書き味向上シートの総厚を測定し、当該総厚から基材および書き味向上層の厚さを差し引くことにより算出した。
【０１１６】
〔実施例２〕
（１）書き味向上層の形成
硬化性成分としての有機無機ハイブリッド樹脂（荒川化学工業社製，製品名「オプスターＺ７５３０」，平均粒径５０ｎｍのシリカ微粒子（ＣＶ値：２８％）にアクリロイル基を結合させてなる物質と多官能性（メタ）アクリレート系モノマーとの混合品）１００質量部と、架橋アクリル重合体樹脂球形微粒子（積水化成品工業社製，製品名「テクポリマーＸＸ−２７ＬＡ」，平均粒径：１．５μｍ，ＣＶ値：２３％）２５質量部と、シリコーン系レベリング剤としてのポリジメチルシロキサン（東レ・ダウコーニング社製，製品名「ＳＨ２８」）０．２質量部とを混合し、書き味向上層用のコーティング組成物Ｃ１を得た。そのコーティング組成物Ｃ１をプロピレングリコールモノメチルエーテルおよびイソブチルアルコールで希釈し、塗工液を調製した。
【０１１７】
上記で得られた書き味向上層用の塗工液を使用し、実施例１と同様にして、基材上に厚さ４．５μｍの書き味向上層を形成した。
【０１１８】
（２）光学調整層の形成
硬化性成分としての有機無機ハイブリッド樹脂（荒川化学工業社製，製品名「オプスターＴＵ２３６２」，平均粒径６０ｎｍの中空シリカ微粒子にアクリロイル基を結合させてなる物質と多官能性（メタ）アクリレート系モノマーとの混合品）１００質量部と、シリコーン系レベリング剤としてのポリジメチルシロキサン（東レ・ダウコーニング社製，製品名「ＳＨ２８」）０．２質量部とを混合し、光学調整層用のコーティング組成物Ｃ２を得た。そのコーティング組成物Ｃ２をプロピレングリコールモノメチルエーテルおよびイソブチルアルコールで希釈し、塗工液を調製した。
【０１１９】
上記で得られた光学調整層用の塗工液を使用し、実施例１と同様にして、書き味向上層上に厚さ２５０ｎｍの光学調整層を形成し、書き味向上シートを得た。
【０１２０】
〔実施例３〕
（１）書き味向上層の形成
実施例２と同様にして、基材上に厚さ４．５μｍの書き味向上層を形成した。
【０１２１】
（２）光学調整層の形成
硬化性成分としての有機無機ハイブリッド樹脂（荒川化学工業社製，製品名「オプスターＴＵ２３６０」，平均粒径６０ｎｍの中空シリカ微粒子にアクリロイル基を結合させてなる物質と多官能性（メタ）アクリレート系モノマーとの混合品）１００質量部と、シリコーン系レベリング剤としてのポリジメチルシロキサン（東レ・ダウコーニング社製，製品名「ＳＨ２８」）０．２質量部とを混合し、光学調整層用のコーティング組成物Ｃ２を得た。そのコーティング組成物Ｃ２をプロピレングリコールモノメチルエーテルおよびイソブチルアルコールで希釈し、塗工液を調製した。
【０１２２】
上記で得られた光学調整層用の塗工液を使用し、実施例１と同様にして、書き味向上層上に厚さ２５０ｎｍの光学調整層を形成し、書き味向上シートを得た。
【０１２３】
〔比較例１〕
硬化性成分としての有機無機ハイブリッド樹脂（荒川化学工業社製，製品名「オプスターＺ７５３０」，平均粒径５０ｎｍのシリカ微粒子（ＣＶ値：２８％）にアクリロイル基を結合させてなる物質と多官能性（メタ）アクリレート系モノマーとの混合品）１００質量部と、重合性不飽和基を有さないポリエステル樹脂（東洋紡績社製，製品名「バイロン２０ＳＳ」）８質量部と、シリコーン系レベリング剤としてのポリジメチルシロキサン（東レ・ダウコーニング社製，製品名「ＳＨ２８」）０．２質量部とを混合し、書き味向上層用のコーティング組成物Ｃ１を得た。そのコーティング組成物Ｃ１をトルエンおよびシクロヘキサノンで希釈し、塗工液を調製した。
【０１２４】
上記で得られた書き味向上層用の塗工液を使用し、実施例１と同様にして、基材上に厚さ４．５μｍの書き味向上層を形成し、これを書き味向上シートとした。
【０１２５】
〔比較例２〕
硬化性成分としての有機無機ハイブリッド樹脂（荒川化学工業社製，製品名「オプスターＺ７５３０」，平均粒径５０ｎｍのシリカ微粒子（ＣＶ値：２８％）にアクリロイル基を結合させてなる物質と多官能性（メタ）アクリレート系モノマーとの混合品）１００質量部と、架橋アクリル重合体樹脂球形微粒子（積水化成品工業社製，製品名「テクポリマーＸＸ−２７ＬＡ」，体積平均粒子径：１．５μｍ，ＣＶ値：２３％）１２質量部と、シリコーン系レベリング剤としてのポリジメチルシロキサン（東レ・ダウコーニング社製，製品名「ＳＨ２８」）０．２質量部とを混合し、書き味向上層用のコーティング組成物Ｃ１を得た。そのコーティング組成物Ｃ１をプロピレングリコールモノメチルエーテルおよびイソブチルアルコールで希釈し、塗工液を調製した。
【０１２６】
上記で得られた書き味向上層用の塗工液を使用し、実施例１と同様にして、基材上に厚さ４．５μｍの書き味向上層を形成し、これを書き味向上シートとした。
【０１２７】
〔比較例３〕
（１）書き味向上層の形成
実施例２と同様にして、基材上に厚さ４．５μｍの書き味向上層を形成した。
【０１２８】
（２）光学調整層の形成
硬化性成分としての有機無機ハイブリッド樹脂（荒川化学工業社製，製品名「オプスターＺ７５３０」，平均粒径５０ｎｍのシリカ微粒子（ＣＶ値：２８％）にアクリロイル基を結合させてなる物質と多官能性（メタ）アクリレート系モノマーとの混合品）１００質量部と、ジルコニア微粒子（ソーラー社製，製品名「ＮＡＮＯＮ５  ＺＲ−０２０」，平均粒径：１０〜２０ｎｍ）７質量部と、シリコーン系レベリング剤としてのポリジメチルシロキサン（東レ・ダウコーニング社製，製品名「ＳＨ２８」）０．２質量部とを混合し、光学調整層用のコーティング組成物Ｃ２を得た。そのコーティング組成物Ｃ２をプロピレングリコールモノメチルエーテルおよびイソブチルアルコールで希釈し、塗工液を調製した。
【０１２９】
上記で得られた光学調整層用の塗工液を使用し、実施例１と同様にして、書き味向上層上に厚さ２５０ｎｍの光学調整層を形成し、書き味向上シートを得た。
【０１３０】
〔比較例４〕
硬化性成分としての有機無機ハイブリッド樹脂（荒川化学工業社製，製品名「オプスターＺ７５３０」，平均粒径５０ｎｍのシリカ微粒子（ＣＶ値：２８％）にアクリロイル基を結合させてなる物質と多官能性（メタ）アクリレート系モノマーとの混合品）１００質量部と、架橋アクリル重合体樹脂球形微粒子（積水化成品工業社製，製品名「テクポリマーＸＸ−２７ＬＡ」，体積平均粒子径：１．５μｍ，ＣＶ値：２３％）８質量部と、シリコーン系レベリング剤としてのポリジメチルシロキサン（東レ・ダウコーニング社製，製品名「ＳＨ２８」）０．２質量部とを混合し、書き味向上層用のコーティング組成物Ｃ１を得た。そのコーティング組成物Ｃ１をプロピレングリコールモノメチルエーテルおよびイソブチルアルコールで希釈し、塗工液を調製した。
【０１３１】
上記で得られた書き味向上層用の塗工液を使用し、実施例１と同様にして、基材上に厚さ４．５μｍの書き味向上層を形成し、これを書き味向上シートとした。
【０１３２】
〔試験例１〕（屈折率の測定）
実施例および比較例にて調製した書き味向上層用の塗工液および光学調整層用の塗工液のそれぞれを、片面に易接着層を有するポリエチレンテレフタレート（ＰＥＴ）フィルム（東洋紡社製，製品名「コスモシャインＡ４１００」，厚さ５０μｍ）の易接着層とは反対側の面に塗工し、実施例および比較例と同一の条件で書き味向上層および光学調整層を形成した。
【０１３３】
次いで、ＰＥＴフィルムの易接着層面を紙やすりで擦り、油性ペン（ゼブラ社製，製品名「マッキー黒色」）で黒色に塗り潰した。その後、上記の方法で得られた書き味向上層および光学調整層の屈折率を、ＪＩＳ  Ｋ７１４２（２００８）に準じ、測定波長５８９ｎｍ、測定温度２３℃の条件で、アッベ屈折率計（アタゴ社製，製品名「多波長アッベ屈折率計ＤＲ−Ｍ２」）を用いてそれぞれ測定した。また、実施例１〜３および比較例３については、書き味向上層の屈折率から光学調整層の屈折率を差し引いた値（屈折率差）を算出した。それぞれの結果を表１に示す。
【０１３４】
〔試験例２〕（ヘイズの測定）
実施例および比較例で製造した書き味向上シートのトータルヘイズ（％）を、ヘイズメーター（日本電色工業社製，製品名「ＮＤＨ−５０００」）を用い、ＪＩＳ  Ｋ７１３６：２０００に準拠して測定した。結果を表１に示す。
【０１３５】
また、透明粘着剤層の両面に剥離フィルムを有する光学粘着シート（リンテック社製，製品名「ＯＰＴＥＲＩＡ  ＭＯ−Ｔ０１５」）の一方の剥離フィルムを剥離し、露出した粘着剤層を、実施例および比較例で製造した書き味向上シートの上に貼付した。次いで、当該光学粘着シートにおける他方の剥離フィルムを剥離し、得られた積層体のヘイズを上記と同様にして測定し、当該積層体の内部ヘイズを取得した。そして、書き味向上シートのトータルヘイズから上記積層体の内部ヘイズを差し引くことにより、基材とは反対側の最外層（光学調整層または書き味向上層）の外部ヘイズ（％）を算出した。結果を表１に示す。
【０１３６】
〔試験例３〕（ペン先抵抗力の測定）
実施例および比較例で製造した書き味向上シートを、基材側を下にしてガラス基板上に載置した。その書き味向上シートにおける基材とは反対側の最外層（光学調整層または書き味向上層）の表面に対し、ペン先直径０．５ｍｍのハードフェルト芯のタッチペン（ワコム社製，製品名「ＡＣＫ−２００３」）のペン先を、荷重３．９２Ｎの加圧条件で垂直方向（ペン先の軸心が書き味向上層の表面に対して垂直となる方向）に接触させながら、書き味向上シートの表面と平行な任意の一方向に速度１００ｍｍ／分で移動させた。なお、上記タッチペンは測定専用台車に取り付け、当該台車を移動させることにより、タッチペンを書き味向上層上にて摺動させた。
【０１３７】
移動時のペン先抵抗力を万能試験機（オリエンテック社製，製品名「テンシロン」）を用いて測定し、移動距離（ｍｍ）−ペン先抵抗力（ｍＮ）のチャートを得た。得られた測定チャートから、ペン先抵抗力の初動値（Ａ）及び摺動値（Ｂ）を求めた。また、ペン先抵抗力の初動値（Ａ）から摺動値（Ｂ）を差し引いた値を算出した。結果を表１に示す。
【０１３８】
〔試験例４〕（書き味の官能評価）
実施例および比較例で製造した書き味向上シートを、基材側を下にして、ガラス基板上に載置した。その書き味向上シートにおける基材とは反対側の最外層（光学調整層または書き味向上層）の表面に対し、試験例３と同じタッチペンを使用して、それぞれの書き味を評価した。評価においては、５枚重ねの紙（コクヨＳ＆Ｔ社製，キャンパスノートＡ罫  ノ−２０１Ａ）に鉛筆（三菱鉛筆社製，三菱鉛筆ユニ  Ｂ）を用いて筆圧約４００ｇ重で筆記した際の書き味に近いものを良好とし、当該書き味から離れたものを不良とした。なお、評価は５人のパネラーが行い、５人とも良好と感じたものを◎とし、３人〜４人が良好と感じたものを〇とし、１人〜２人が良好と感じたものを△とし、５人とも不良と感じたものは×とした。結果を表１に示す。
【０１３９】
〔試験例５〕（画面評価−白茶けの評価）
実施例および比較例で製造した書き味向上シートを、基材側を下にして、全面緑色表示（ＲＧＢ値（Ｒ，Ｇ，Ｂ）＝０，２５５，０）にしたタブレット端末（アップル社製，製品名「ｉＰａｄ（登録商標）」，解像度：２６４ｐｐｉ）の表示画面の表面に載置し、以下の基準にて、目視により白茶けの評価を行った。結果を表１に示す。
◎：書き味向上シートに起因する白茶けが確認されなかった。
〇：書き味向上シートに起因する白茶けが僅かに確認された。
×：書き味向上シートに起因する白茶けが確認された。
【０１４０】
〔試験例６〕（画面評価−ギラツキの評価）
実施例および比較例で製造した書き味向上シートを、基材側を下にして、全面緑色表示（ＲＧＢ値（Ｒ，Ｇ，Ｂ）＝０，２５５，０）にしたタブレット端末（アップル社製，製品名「ｉＰａｄ（登録商標）」，解像度：２６４ｐｐｉ）の表示画面の表面に載置し、以下の基準にて、目視によりギラツキの評価を行った。結果を表２に示す。
◎：書き味向上シートに起因するギラツキが確認されなかった。
〇：書き味向上シートに起因するギラツキが僅かに確認された。
×：書き味向上シートに起因するギラツキが確認された。
【０１４１】
〔試験例７〕（鉛筆硬度の測定）
実施例および比較例で製造した基材および書き味向上層の積層体における書き味向上層側の面（書き味向上層の表面）の鉛筆硬度を、電動鉛筆引っかき硬度試験機（安田精機製作所社製，製品名「Ｎｏ．５５３−Ｍ１」）を用い、ＪＩＳ  Ｋ５６００に準拠して測定した。また、実施例および比較例３で製造した書き味向上シートにおける光学調整層側の面（光学調整層の表面）の鉛筆硬度を、同様にして測定した。結果を表２に示す。
【０１４２】
〔試験例８〕（耐擦傷性試験）
実施例および比較例で製造した基材および書き味向上層の積層体における書き味向上層側の面（書き味向上層の表面）について、＃００００のスチールウールを用いて、２５０ｇ／ｃｍ２の荷重で１０ｃｍ、１０往復擦った。その書き味向上層の表面を、３波長蛍光灯下で目視により確認し、以下の基準で耐擦傷性を評価した。また、実施例および比較例３で製造した書き味向上シートにおける光学調整層側の面（光学調整層の表面）についても、同様にして耐擦傷性を評価した。結果を表２に示す。
〇：傷が確認されなかった。
×：傷が確認された。
【０１４３】
【表１】
2020049917.tif 000003
【０１４４】
表１から明らかなように、実施例で製造した書き味向上シートは、タッチペンによる書き味に優れるとともに、当該書き味向上シートに起因する白茶けの発生が抑制されていた。また、実施例で製造した書き味向上シートは、ギラツキの発生も抑制されており、さらには高い表面硬度（耐擦傷性）を有していた。
【産業上の利用可能性】
【０１４５】
本発明の書き味向上シートは、タッチペンが使用されるタッチパネルの最表層として好適に用いられる。
【符号の説明】
【０１４６】
１…書き味向上シート
１１…基材
１２…書き味向上層
１３…光学調整層
【図１】
2020049917.tif 000004
【図２】
2020049917.tif 000005
【図３】
2020049917.tif 000006